(57)【要約】【課題】帯電防止性および透明性に優れ、種々の光学用機能層との接着力に優れた帯電防止性ポリエステルフィルムを提供する。【解決手段】ポリエステルフィルムおよびその少なくとも片面に設けられた塗布層からなる帯電防止性ポリエステルフィルムであって、塗布層が２−ヒドロキシエチルメタクリレート成分を共重合成分として０．１〜２５モル％含むアクリル樹脂１０〜９５重量％、および平均一次粒子径０．５〜１５０ｎｍの酸化スズ粒子５〜９０重量％からなることを特徴とする帯電防止性ポリエステルフィルム。【選択図】なし【特許請求の範囲】
【請求項１】
ポリエステルフィルムおよびその少なくとも片面に設けられた塗布層からなる帯電防止性ポリエステルフィルムであって、塗布層が２−ヒドロキシエチルメタクリレート成分を共重合成分として０．１〜２５モル％含むアクリル樹脂１０〜９５重量％、および平均一次粒子径０．５〜１５０ｎｍの酸化スズ粒子５〜９０重量％からなることを特徴とする帯電防止性ポリエステルフィルム。
【請求項２】
塗布層を形成するための塗液の塗布後に、少なくとも一軸方向に延伸されている、請求項１記載の帯電防止性ポリエステルフィルム。
【請求項３】
ヘーズ値が１０％以下である請求項１記載の帯電防止性ポリエステルフィルム。
【請求項４】
光学用ベースフィルムとして用いる請求項１記載の帯電防止性ポリエステルフィルム。
【発明の詳細な説明】
【技術分野】
【０００１】
本発明は、帯電防止性ポリエステルフィルムに関し、詳しくは、ポリエステルフィルムの少なくとも片面に、帯電防止塗膜を形成した、帯電防止性ポリエステルフィルムに関する。
【背景技術】
【０００２】
ポリエステルフィルムは、近年、光学用ベースフィルムとして用いられ、液晶表示装置の部材のプリズムレンズシート、タッチパネル、バックライト等のベースフィルムや反射防止用フィルムのベースフィルム、プラズマディスプレイの電磁波シールドフィルム、有機ＥＬディスプレイのベースフィルム、ディスプレイの防爆用ベースフィルム等の用途に用いられている。通常ポリエステルフィルムは静電気を帯びやすく、加工時の走行不良やフィルムおよび加工工程を汚染する等の問題が生じることがあるため、改善が求められている。また、光学用ベースフィルムには、優れた透明性と、プリズムレンズ層、ハードコート層、粘着層、反射防止層、スパッタ層といった機能層に対する優れた易接着性が要求される。
【０００３】
上記の問題を解決するために、例えばポリエステルフィルムに帯電防止剤を練りこむ方法や、ポリエステルフィルムの表面に金属化合物を蒸着するなどの方法が提案され、実用化されている（特開平５−３４５３５１号公報、特開２００５−１６２９１０号公報、特開昭６３−２５５３６１号公報）。しかしながら、このような方法ではフィルムの透明性が低下する、加工コストが高いといった問題がある。
【０００４】
また別の方法として、フィルム表面に帯電防止性と易接着性の両特性を有する塗膜を形成する方法が種々提案され、実用化されている。このとき用いられる帯電防止剤には、スルホン酸塩基を有する長鎖アルキル化合物や主鎖にイオン化された窒素原子を有するポリマーなどのイオン導電性の帯電防止剤と、酸化スズ粒子やインジウム、アンチモンなどの元素をドープさせた酸化スズ粒子などの電子導電性の帯電防止剤が主に用いられている（特開平４−２８７２８号公報、特開平７−３２９２５０号公報）。
【０００５】
イオン導電性の帯電防止剤は透明性が高く、安価であるなどの利点があるが、外部環境の影響を受けやすい、ブリードアウトにより長期安定性にかけるなどの短所がある。
一方、電子導電性の帯電防止剤は外部環境の影響を受けにくいなどの利点があるが、塗布後に延伸すると光線透過率が高くなる、薄く塗布すると表面抵抗が高くなるなどの短所があり、特に光学用途など高い透明性が要求される用途においては不適合であった。
【０００６】
【特許文献１】特開平５−３４５３５１号公報
【特許文献２】特開２００５−１６２９１０号公報
【特許文献３】特開昭６３−２５５３６１号公報
【特許文献４】特開平４−２８７２８号公報
【特許文献５】特開平７−３２９２５０号公報
【発明の開示】
【発明が解決しようとする課題】
【０００７】
本発明は、上記の問題点を克服することを目的とし、帯電防止性および透明性に優れ、種々の光学用機能層との接着力に優れた帯電防止性ポリエステルフィルムを提供することを課題とする。
【課題を解決するための手段】
【０００８】
すなわち本発明は、ポリエステルフィルムおよびその少なくとも片面に設けられた塗布層からなる帯電防止性ポリエステルフィルムであって、塗布層が２−ヒドロキシエチルメタクリレート成分を共重合成分として０．１〜２５モル％含むアクリル樹脂１０〜９５重量％、および平均一次粒子径０．５〜１５０ｎｍの酸化スズ粒子５〜９０重量％からなることを特徴とする帯電防止性ポリエステルフィルムである。
【発明の効果】
【０００９】
本発明によれば、帯電防止性および透明性に優れ、種々の光学用機能層との接着力に優れた帯電防止性ポリエステルフィルムを提供することができる。
【発明を実施するための最良の形態】
【００１０】
以下、本発明を詳細に説明する。
［ポリエステルフィルム］
本発明においてポリエステルフィルムを構成するポリエステルは、芳香族二塩基酸またはそのエステル形成性誘導体とジオールまたはそのエステル形成性誘導体とから合成される線状飽和ポリエステルである。かかるポリエステルの具体例として、ポリエチレンテレフタレート、ポリエチレンイソフタレート、ポリブチレンテレフタレート、ポリ（１，４−シクロヘキシレンジメチレンテレフタレート）、ポリエチレン−２，６−ナフタレートを例示することができる。
【００１１】
ポリエステルフィルムに用いられるポリエステルは、これらの上記ポリエステルの共重合体であってもよく、上記ポリエステルを主体（例えば８０モル％以上の成分）とし、少割合（例えば２０モル％以下）の他の種類の樹脂とブレンドしたものであってもよい。ポリエステルとしてポリエチレンテレフタレートまたはポリエチレン−２，６−ナフタレートが力学的物性や光学物性等のバランスが良いので特に好ましい。
【００１２】
ポリエステルは、着色剤、酸化防止剤、有機滑剤、無機滑剤、触媒、紫外線吸収剤、フィラーを含有することもできる。
ポリエステルフィルムの厚みは光学用フィルムの基材として使用する場合に必要な強度を得る観点から、好ましくは２５〜３００μｍ、さらに好ましくは５０〜２５０μｍである。
【００１３】
［塗布層］
本発明では、上記ポリエステルフィルムの少なくとも片面に塗布層が設けられる。そして、その塗布層は、アクリル樹脂を高分子バインダーとして含有し、酸化スズ粒子を導電剤として含有する。
塗布層の厚みは、好ましくは１０〜２００ｎｍである。１０ｎｍ未満であると接着力が不足して好ましくなく、２００ｎｍを超えるとブロッキングを起こしたり、ヘーズ値が高くなったりする可能性があり好ましくない。
以下、塗布層について説明する。
【００１４】
［アクリル樹脂］
アクリル樹脂自体は、アクリル酸エステルおよび／またはメタクリル酸エステルからなる重合体で非晶質の樹脂である。本発明では、２−ヒドロキシエチルメタクリレートを共重合成分として有するアクリル樹脂を用いる。アクリル樹脂の２−ヒドロキシエチルメタクリレートの共重合割合は０．１〜２５モル％、好ましくは０．５〜２５モル％、さらに好ましくは１〜２０モル％、特に好ましくは２〜１０モル％である。２−ヒドロキシエチルメタクリレートの共重合割合が０．１モル％未満であると帯電防止性能が発現しない。２５モル％を超えるとブロッキング性が悪化する。
【００１５】
アクリル樹脂には、２−ヒドロキシエチルメタクリレート以外のモノマー成分を共重合してもよい。例えば、アルキルアクリレート、アルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）；２−ヒドロキシエチルアクリレート、２−ヒドロキシプロピルアクリレート、２−ヒドロキシプロピルメタクリレート等のヒドロキシ含有モノマー；グリシジルアクリレート、グリシジルメタクリレート、アリルグリシジルエーテル等のエポキシ基含有モノマー；アクリル酸、メタクリル酸、イタコン酸、マレイン酸、フマール酸、クロトン酸、スチレンスルホン酸およびその塩（ナトリウム塩、カリウム塩、アンモニウム塩、第三級アミン塩等）等のカルボキシ基またはその塩を有するモノマー；アクリルアミド、メタクリルアミド、Ｎ−アルキルアクリルアミド、Ｎ−アルキルメタクリルアミド、Ｎ，Ｎ−ジアルキルアクリルアミド、Ｎ，Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）、Ｎ−アルコキシアクリルアミド、Ｎ−アルコキシメタクリルアミド、Ｎ，Ｎ−ジアルコキシアクリルアミド、Ｎ，Ｎ−ジアルコキシメタクリルアミド（アルコキシ基としては、メトキシ基、エトキシ基、ブトキシ基、イソブトキシ基等）、アクリロイルモルホリン、Ｎ−メチロールアクリルアミド、Ｎ−メチロールメタクリルアミド、Ｎ−フェニルアクリルアミド、Ｎ−フェニルメタクリルアミド等のアミド基を有するモノマー；無水マレイン酸、無水イタコン酸等の酸無水物のモノマー；２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−メチル−２−オキサゾリン等のオキサゾリン基含有モノマー；メトキシジエチレングリコールメタクリレート、メトキシポリエチレングリコールメタクリレート、ビニルイソシアネート、アリルイソシアネート、スチレン、α−メチルスチレン、ビニルメチルエーテル、ビニルエチルエーテル、ビニルトリアルコキシシラン、アルキルマレイン酸モノエステル、アルキルフマール酸モノエステル、アルキルイタコン酸モノエステル、アクリロニトリル、メタクリロニトリル、塩化ビニリデン、エチレン、プロピレン、塩化ビニル、酢酸ビニル、ブタジエンを例示することができる。
【００１６】
［酸化スズ粒子］
導電剤として用いる酸化スズ粒子は、その平均一次粒子径が０．５〜１５０ｎｍ、好ましくは５〜５０ｎｍのものである。平均一次粒子径が１５０ｎｍを超えると光学散乱が発生し塗布層の透明性が悪くなり、０．５ｎｍ未満であると微粒子同士の凝集が多くなり、二次粒子径が大きくなり光学散乱が発生し塗布層の透明性が悪くなることがある。
【００１７】
酸化スズ粒子としては、酸化スズの粒子を用いるが、酸化スズ以外の金属酸化物や、金属や高分子からなる粒子の表面を酸化スズで被覆したものも、本発明では酸化スズ粒子の範疇に入る。酸化スズ粒子は、酸化スズにインジウムやアンチモンといった元素をドーピングすることによって、導電性能を向上させたものを用いることが好ましい。
【００１８】
酸化スズ粒子は塗布層中に、好ましくは５〜９０重量％、さらに好ましくは３０〜８０重量％の範囲で含有される。酸化スズ粒子が５重量％未満であると塗布層の表面抵抗値が低下せず、帯電防止性フィルムとして使用できない。９０重量％を超えると高分子バインダーの含有量が相対的に少なくなり、塗膜層の凝集力が下がり、接着性が悪化する。酸化スズ粒子は、環境負荷を低減し、容易に取扱う観点から、好ましくは水分散体として用いる。
【００１９】
［架橋剤］
塗布層には加工時の耐溶剤性能を向上させる目的で、好ましくは架橋剤が配合される。架橋剤として、例えば、自己架橋性を有する架橋剤、カルボキシル基と反応する官能基を有する架橋剤、多価の配位座を有する金属錯体を用いることができる。これらの中でも、好ましくは、イソシアネート化合物、メラミン化合物、尿素化合物、エポキシ化合物、カルボジイミド化合物、オキサゾリン基含有化合物、ジルコニウム塩化合物、シランカップリング剤、特に好ましくはオキサゾリン基含有化合物を用いる。
【００２０】
架橋剤が配合される場合、塗布層の１００重量％あたりに配合される架橋剤は、例えば１０重量％以下、好ましくは０．１〜５重量％である。１０重量％を超えるとバインダー樹脂や帯電防止剤に対する相溶性が悪化し、塗膜のヘーズが上昇するため、好ましくない。０．１重量％未満であると架橋剤を配合する効果が期待できない。
【００２１】
［製造方法］
ポリエステルフィルムは、ポリエステルをフィルム状に溶融押出し、キャスティングドラムで冷却固化させて未延伸フィルムとし、この未延伸フィルムをＴｇ〜（Ｔｇ＋６０）℃で長手方向に１回もしくは２回以上合計の倍率が３倍〜６倍になるよう延伸し、その後Ｔｇ〜（Ｔｇ＋６０）℃で幅方向に倍率が３〜５倍になるように延伸し、必要に応じて更に１８０〜２３０℃で１〜６０秒間熱処理を行い、熱処理温度より１０〜１００℃低い温度で幅方向に０〜２０％収縮させながら再熱処理を行うことにより得ることができる。なお、ガラス転移温度をＴｇと略記する。
【００２２】
ポリエステルフィルムは、以下のように同時二軸延伸法によって製造してもよい。すなわち、ポリエステルをフィルム状に溶融押出し、キャスティングドラムで冷却固化させて未延伸フィルムとし、この未延伸フィルムをＴｇ〜（Ｔｇ＋６０）℃で縦方向に倍率が３倍〜６倍に、幅方向に倍率が３〜６倍になるように同時に延伸し、必要に応じて更に１８０〜２３０℃で１〜６０秒間熱処理を行い、熱処理温度より１０〜１００℃低い温度で幅方向に０〜２０％収縮させながら再熱処理を行うことにより得ることができる。
【００２３】
塗布層を構成するアクリル樹脂と酸化スズ粒子の組成物は、塗膜としてポリエステルフィルムに塗設するために、水溶液、水分散液、乳化液といった水性塗液の形態で塗布することが好ましい。塗液には、さらに、着色剤、界面活性剤、紫外線吸収剤、ワックス、フィラーを添加してもよい。
【００２４】
水性塗液の固形分濃度は、通常２０重量％以下、好ましくは１〜１０重量％である。固形分濃度が１重量％未満であるとポリエステルフィルムへの濡れ性が不足することがあり好ましくなく、他方、２０重量％を超えると塗液の安定性や塗布層の外観が悪化することがあり好ましくない。
【００２５】
この水性塗液は、ポリエステルフィルムの製造過程において、配向結晶化が完了する前のポリエステルフィルムに塗布することが好ましい。ここで、結晶配向が完了する前のポリエステルフィルムとは、未延伸フィルム、未延伸フィルムを縦方向または横方向の何れか一方に配向せしめた一軸配向フィルム、縦方向および横方向の二方向に低倍率延伸配向せしめたもの（最終的に縦方向また横方向に再延伸せしめて配向結晶化を完了せしめる前の二軸延伸フィルム）を含むものである。
【００２６】
なかでも、未延伸フィルムまたは一方向に配向せしめた一軸延伸フィルムが好ましい。すなわち、好ましい製造方法においては、未延伸フィルムまたは一方向に配向せしめた一軸延伸フィルムに水性塗液を塗布し、そのまま縦延伸および／または横延伸と熱固定とを施すことにより塗布層を形成する。
【００２７】
水性塗液をフィルムに塗布する際には、塗布性を向上させるための予備処理としてフィルム表面にコロナ表面処理、火炎処理、プラズマ処理等の物理処理を施すか、あるいは組成物と共にこれと化学的に不活性な界面活性剤を併用することが好ましい。
【００２８】
かかる界面活性剤は、ポリエステルフィルムへの水性塗液の濡れを促進機能や塗液の安定性を向上させるものであり、例えば、ポリオキシエチレン−脂肪酸エステル、ソルビタン脂肪酸エステル、グリセリン脂肪酸エステル、脂肪酸金属石鹸、アルキル硫酸塩、アルキルスルホン酸塩、ポリオキシエチレンジスチレン化フェニルエーテル、ポリオキシルエチレン誘導体、アルキルスルホコハク酸塩等のアニオン型、ノニオン型界面活性剤を挙げることができる。界面活性剤を用いる場合、塗膜を形成する組成物中に１〜１０重量％含まれていることが好ましい。
【００２９】
塗液は、延伸後の塗布層の厚みが好ましくは１０〜２００ｎｍの範囲となる量で塗布する。塗布層を形成した後の、本発明の帯電防止性ポリエステルフィルム帯電防止性能は、塵やほこり等の付着を抑える観点から、表面固有抵抗値が、例えば１０１３Ω／□未満、好ましくは１０１０Ω／□未満である。
【００３０】
塗布層を形成した後の本発明の帯電防止性ポリエステルフィルムのヘーズは、好ましくは１０％未満、さらに好ましくは５％未満である。ヘーズが１０％を超えると光学用途の基材として使用するには不適合であり好ましくない。
【００３１】
塗布層を形成するための塗液の塗布方法としては、公知の任意の塗工法が適用できる。例えばロールコート法、グラビアコート法、ロールブラッシュ法、スプレーコート法、エアーナイフコート法、含浸法、カーテンコート法を用いることができる。これらは、単独または組合せて用いることができる。
塗布層は、ポリエステルフィルムの片面に形成してもよく、両面に形成してもよい。
【実施例】
【００３２】
以下、実施例を挙げて本発明を更に詳細に説明する。
各種物性は下記の方法により評価した。
【００３３】
（１）接着性
ＪＳＲ社製紫外線硬化型樹脂（商品名：デソライト）２ｇをフィルムサンプルの塗膜形成面上にマイヤバーを用いて塗布した。塗布直後のフィルムを８０℃にて２分間乾燥し、さらに該サンプルを２０ｍＷ／ｃｍ２で５分間紫外線照射させて、厚み５μｍのハードコート層を形成した。
フィルムサンプルの塗膜形成面上にハードコート層を形成させた後、碁盤目のクロスカットを施し、その上に２４ｍｍ幅のセロハンテープ（ニチバン社製）を貼り付け、１８０°の剥離角度で急激にはがした後、剥離面を観察し、下記の基準で評価した。
５：剥離面積が１０％未満            ……接着力極めて良好
４：剥離面積が１０％以上２０％未満  ……接着力良好
３：剥離面積が２０％以上３０％未満  ……接着力やや良好
２：剥離面積が３０％以上４０％未満  ……接着力不良
１：剥離面積が４０％を超える        ……接着力極めて不良
【００３４】
（２）ヘーズ値
ＪＩＳ  Ｋ７１３６に準じ、日本電色工業社製のヘーズ測定器（ＮＤＨ−２０００）を使用してフィルムのヘーズ値を測定した。なお、フィルムのヘーズ値を下記の基準で評価した。
◎：            ヘーズ値≦  ５．０％  ……フィルムのヘーズ極めて良好
○：  ５．０％＜ヘーズ値≦１０．０％  ……フィルムのヘーズ良好
×：１０．０％＜ヘーズ値              ……フィルムのヘーズ不良
【００３５】
（３）帯電防止性
帯電防止性はフィルムサンプルの表面固有抵抗値を、タケダ理研社製固有抵抗測定器を使用し、測定温度２３℃、測定湿度６５％の条件で、印加電圧５００Vで１分後の表面固有抵抗値（Ω／□）を測定した。フィルムの表面固有抵抗値を下記の基準で評価した。
◎：                    表面固有抵抗値≦１×１０１０Ω／□
○：１×１０１０Ω／□＜表面固有抵抗値≦１×１０１３Ω／□
×：１×１０１３Ω／□＜表面固有抵抗値
【００３６】
（４）ガラス転移温度
サンプル約１０ｍｇを測定用のアルミニウム製パンに封入して示差熱量計（デュポン社製・Ｖ４．ＯＢ２０００型ＤＳＣ）に装着し、２５℃から２０℃／分の速度で３００℃まで昇温させ、３００℃で５分間保持した後取出し、直ちに氷の上に移して急冷した。このパンを再度示差熱量計に装着し、２５℃から２０℃／分の速度で昇温させてガラス転移温度（Ｔｇ：℃）を測定した。
【００３７】
（５）固有粘度
固有粘度（［η］ｄｌ／ｇ）は、２５℃のｏ−クロロフェノール溶液で測定した。
【００３８】
（６）塗布層厚み
包埋樹脂でフィルムを固定し断面をミクロトームで切断し、２％オスミウム酸で６０℃、２時間染色して、透過型電子顕微鏡（日本電子製ＪＥＭ２０１０）を用いて、塗布層の厚みを測定した。
【００３９】
（７）粒子径
包埋樹脂でフィルムを固定し断面をミクロトームで切断し、２％オスミウム酸で６０℃、２時間染色して、透過型電子顕微鏡（日本電子製ＪＥＭ２０１０）を用いて、酸化スズ粒子を倍率５０万倍で、任意に選んだ５０個について測定し数平均一次粒子径を算出して、これを平均一次粒子径とした。
【００４０】
［実施例１］
溶融ポリエチレンテレフタレート（［η］＝０．６３ｄｌ／ｇ、Ｔｇ＝７８℃）をダイより押出し、常法により冷却ドラムで冷却して未延伸フィルムとし、次いで縦方向に３．４倍に延伸した後、その片面に表１に示す組成からなる塗剤の濃度４％の水性塗液をロールコーターで均一に塗布した。
【００４１】
次いで、この塗布フィルムを引き続いて９５℃で乾燥し、横方向に１２０℃で３．５倍に延伸し、２２０℃で幅方向に３％収縮させ熱固定し、厚さ１２５μｍの光学用帯電防止性ポリエステルフィルムを得た。評価結果を表２に示す。
塗剤の各成分は次のとおりである。
【００４２】
アクリル樹脂１：
メタクリル酸メチル４９．５モル％／アクリル酸エチル４９．５モル％／２−ヒドロキシエチルメタクリレート１モル％で構成されている（分子量３５００００）。アクリル樹脂１は、特開昭６３−３７１６７号公報の製造例１〜３に記載の方法に準じて下記の通り製造した。すなわち、四つ口フラスコに、イオン交換水３０４ｇを仕込んで窒素気流中で６０℃まで昇温させ、次いで重合開始剤として過硫酸アンモニウム０．５ｇ、亜硫酸水素ナトリウム０．２ｇを添加し、さらにモノマーである、メタクリル酸メチル４９．６ｇ、アクリル酸エチル４９．６ｇ、２−ヒドロキシエチルメタクリレート１．３ｇ、界面活性剤としてラウリルスルホン酸ナトリウム３ｇの混合物を３時間にわたり、液温が６０〜７０℃になるよう調整しながら滴下した。滴下終了後も同温度範囲に２時間保持しつつ、撹拌下に反応を継続させ、次いで冷却して固形分が２５％のアクリル樹脂１の水分散体を得た。
【００４３】
アクリル樹脂２：
モノマー成分の配合をメタクリル酸メチル４９．１ｇ、アクリル酸エチル４９．１ｇ、２−ヒドロキシエチルメタクリレート２．６ｇに変更してアクリル樹脂１と同様の製法で製造し、固形分が２５％のアクリル樹脂２の水分散体を得た（分子量３５００００）。
【００４４】
アクリル樹脂３：
モノマー成分の配合をメタクリル酸メチル４７．６ｇ、アクリル酸エチル４７．６ｇ、２−ヒドロキシエチルメタクリレート６．５ｇに変更してアクリル樹脂１と同様の製法で製造し、固形分が２５％のアクリル樹脂３の水分散体を得た（分子量３６００００）。
【００４５】
アクリル樹脂４：
モノマー成分の配合をメタクリル酸メチル４５．１ｇ、アクリル酸エチル４５．１ｇ、２−ヒドロキシエチルメタクリレート１３．０ｇに変更してアクリル樹脂１と同様の製法で製造し、固形分が２５％のアクリル樹脂４の水分散体を得た（分子量３６００００）。
【００４６】
アクリル樹脂５：
モノマー成分の配合をメタクリル酸メチル４０．０ｇ、アクリル酸エチル４０．０ｇ、２−ヒドロキシエチルメタクリレート２６．０ｇに変更してアクリル樹脂１と同様の製法で製造し、固形分が２５％のアクリル樹脂５の水分散体を得た（分子量３６００００）。
【００４７】
アクリル樹脂６：
モノマー成分の配合をメタクリル酸メチル３５．０ｇ、アクリル酸エチル３５．０ｇ、２−ヒドロキシエチルメタクリレート３９．０ｇに変更してアクリル樹脂１と同様の製法で製造し、固形分が２５％のアクリル樹脂６の水分散体を得た（分子量３５００００）。
【００４８】
アクリル樹脂７：
モノマー成分の配合をメタクリル酸メチル５０．０ｇ、アクリル酸エチル５０．０ｇに変更してアクリル樹脂１と同様の製法で製造し、固形分が２５％のアクリル樹脂７の水分散体を得た（分子量３５００００）。
【００４９】
ポリエステル樹脂：
酸成分がテレフタル酸９０モル％／イソフタル酸５モル％／５−ナトリウムスルホイソフタル酸５モル％、グリコール成分がエチレングリコール９０モル％／ジエチレングリコール１０モル％で構成されている（平均分子量１３０００）。このポリエステル樹脂は、特開平０６−１１６４８７号公報の実施例１に記載の方法に準じて下記の通り製造した。すなわち、テレフタル酸ジメチル５５ｇ、イソフタル酸３ｇ、５−ナトリウムスルホイソフタル酸ジメチル５ｇ、エチレングリコール３５ｇ、ジエチレングリコール３ｇを反応器に仕込み、これにテトラブトキシチタン０．０５ｇを添加して窒素雰囲気下で温度を２３０℃にコントロールして加熱し、生成するメタノールを留去させてエステル交換反応を行った。次いで反応系の温度を徐々に２５５℃まで上昇させ系内を１ｍｍＨｇの減圧にして重縮合反応を行い、ポリエステル樹脂を得た。このポリエステル樹脂２５ｇをテトラヒドロフラン７５ｇに溶解させ、得られた溶液に１００００回転／分の高速攪拌下で水７５ｇを滴下して乳白色の分散体を得、次いでこの分散体を２０ｍｍＨｇの減圧下で蒸留し、テトラヒドロフランを留去してポリエステル樹脂の水分散体を得た。
【００５０】
酸化スズ粒子１：
アンチモンドープ酸化スズ微粒子（住友大阪セメント株式会社製「ＳＮＷ−１２０」、平均一次粒子径：２０ｎｍ）
酸化スズ粒子２：
アンチモンドープ酸化スズ微粒子（石原産業株式会社製「ＦＳ−１０Ｄ」、平均一次粒子径：２００ｎｍ）
架橋剤：
オキサゾリン基含有アクリルポリマー（日本触媒社製「エポクロスＷＳ−７００」）
【００５１】
［実施例２〜１０］
塗剤の組成を表１に記載のとおりに変更した他は実施例１と同様にして厚さ１２５μｍの光学用帯電防止性ポリエステルフィルムを得た。評価結果を表２に示す。
【００５２】
［実施例１１］
溶融ポリエチレンテレフタレート（［η］＝０．６３ｄｌ／ｇ、Ｔｇ＝７８℃）をダイより押出し、常法により冷却ドラムで冷却して未延伸フィルムとし、その両面に表に示す塗剤の濃度４％の水性塗液をロールコーターで均一に塗布した。次いで、この塗布フィルムを９５℃で乾燥し、引き続いて１２０℃で縦方向に３．５倍、横方向に３．５倍に同時延伸した。さらに続いて２２０℃で幅方向に３％収縮させ熱固定し、厚さ１２５μｍの光学用帯電防止性ポリエステルフィルムを得た。評価結果を表２に示す。
【００５３】
［比較例１］
溶融ポリエチレンテレフタレート（［η］＝０．６３ｄｌ／ｇ、Ｔｇ＝７８℃）をダイより押出し、常法により冷却ドラムで冷却して未延伸フィルムとし、次いで縦方向に３．４倍に延伸した後、引き続いて横方向に１２０℃で３．５倍に延伸し、２２０℃で幅方向に３％収縮させ熱固定し、厚さ１２５μｍのポリエステルフィルムを得た。評価結果を表２に示す。
【００５４】
［比較例２〜７］
塗剤の組成を表１に記載のとおりに変更した他は実施例１と同様にして厚さ１２５μｍの光学用帯電防止性ポリエステルフィルムを得た。評価結果を表２に示す。
【００５５】
【表１】
2008214570.tif 000002
【００５６】
【表２】
2008214570.tif 000003
【産業上の利用可能性】
【００５７】
本発明の帯電防止性ポリエステルフィルムは、光学用ベースフィルムとして、例えば、液晶表示装置の部材のプリズムレンズシート、タッチパネル、バックライト等のベースフィルムや反射防止用フィルムのベースフィルム、プラズマディスプレイの電磁波シールドフィルム、有機ＥＬディスプレイのベースフィルム、ディスプレイの防爆用ベースフィルムといった用途に好適に用いることができる。